(57)【要約】【課題】過充電時の温度上昇の抑制とハイレート耐性とが高いレベルで両立されており、かつ出力特性が良好な非水電解液リチウムイオン電池を提供する。【解決手段】ここに開示される非水電解液リチウムイオン電池は、正極、負極、およびセパレータを備える電極体と、非水電解液と、前記電極体および前記非水電解液を収容する電池ケースと、を備える。前記正極は、正極活物質層を有する。前記正極活物質層は、正極活物質と、Ｌｉ３ＰＯ４とを含有する。前記電極体の空孔体積に対する前記非水電解液の体積の比は、１．２以上１．４以下である。前記正極活物質に対するＬｉ３ＰＯ４の質量割合は、１．５質量％以上４．５質量％以下である。【選択図】図１
2019067699.tif 000002
【特許請求の範囲】
【請求項１】
正極、負極、およびセパレータを備える電極体と、
非水電解液と、
前記電極体および前記非水電解液を収容する電池ケースと、
を備える非水電解液リチウムイオン電池であって、
前記正極は、正極活物質層を有し、
前記正極活物質層は、正極活物質と、Ｌｉ３ＰＯ４とを含有し、
前記電極体の空孔体積に対する前記非水電解液の体積の比は、１．２以上１．４以下であり、
前記正極活物質に対するＬｉ３ＰＯ４の質量割合は、１．５質量％以上４．５質量％以下である、
非水電解液リチウムイオン電池。
【発明の詳細な説明】
【技術分野】
【０００１】
本発明は、非水電解液リチウムイオン電池に関する。
【背景技術】
【０００２】
近年、非水電解液リチウムイオン電池は、パソコン、携帯端末等のポータブル電源や、電気自動車（ＥＶ）、ハイブリッド自動車（ＨＶ）、プラグインハイブリッド自動車（ＰＨＶ）等の車両駆動用電源などに好適に用いられている。
【０００３】
非水電解液リチウムイオン電池はその普及に伴い、さらなる高性能化が望まれている。非水電解液リチウムイオン電池の性能を向上させるために、例えば、特許文献１では、電極体内部に含浸している非水電解液量に対する電極体外部に存在する余剰の非水電解液量の比、および正極活物質のＤＢＰ吸油量を特定範囲に調整する技術が提案されている。
【先行技術文献】
【特許文献】
【０００４】
【特許文献１】特許第５６２６６１４号公報
【発明の概要】
【発明が解決しようとする課題】
【０００５】
非水電解液リチウムイオン電池は、過充電時の温度上昇の抑制とハイレート耐性が高いレベルで両立されていることが望まれている。また、非水電解液リチウムイオン電池は、高い出力特性が望まれている。本発明者の検討結果によれば、従来技術においては、過充電時の温度上昇の抑制とハイレート耐性とを両立することに関して改善の余地があった。
【０００６】
そこで本発明は、過充電時の温度上昇の抑制とハイレート耐性とが高いレベルで両立されており、かつ出力特性が良好な非水電解液リチウムイオン電池を提供することを目的とする。
【課題を解決するための手段】
【０００７】
ここに開示される非水電解液リチウムイオン電池は、正極、負極、およびセパレータを備える電極体と、非水電解液と、前記電極体および前記非水電解液を収容する電池ケースと、を備える。前記正極は、正極活物質層を有する。前記正極活物質層は、正極活物質と、Ｌｉ３ＰＯ４とを含有する。前記電極体の空孔体積に対する前記非水電解液の体積の比は、１．２以上１．４以下である。前記正極活物質に対するＬｉ３ＰＯ４の質量割合は、１．５質量％以上４．５質量％以下である。
【０００８】
Ｌｉ３ＰＯ４の含有量が１．５質量％未満だと、過充電時の温度上昇を十分に抑制できなくなる。一方、Ｌｉ３ＰＯ４の含有量が４．５質量％を超えると、出力特性が悪くなる。体積比が１．２未満だと、過充電時の温度上昇を十分に抑制することができない。一方、当該体積比が１．４を超えると、ハイレート耐性が悪くなる。
すなわち、Ｌｉ３ＰＯ４を正極活物質層に含有させ、その量を規定値に管理することにより、過充電時の温度上昇を効果的に抑制することができ、かつ良好な出力性能を得ることができる。加えて、捲回電極体の空孔体積に対する非水電解液の体積の比を管理することによって、余剰の非水電解液の量を適正化することができ、ハイレート耐性を高めつつ、過充電時の温度上昇を効果的に抑制することができる。
したがって、このような構成によれば、過充電時の温度上昇の抑制とハイレート耐性とが高いレベルで両立されており、かつ出力特性が良好な非水電解液リチウムイオン電池を提供することができる。
【図面の簡単な説明】
【０００９】
【図１】本発明の一実施形態に係るリチウムイオン電池の内部構造を模式的に示す断面図である。
【図２】本発明の一実施形態に係るリチウムイオン電池の捲回電極体の構成を示す模式図である。
【発明を実施するための形態】
【００１０】
以下、図面を参照しながら、本発明による実施の形態を説明する。なお、本明細書において特に言及している事項以外の事柄であって本発明の実施に必要な事柄（例えば、本発明を特徴付けない非水電解液リチウムイオン電池の一般的な構成および製造プロセス）は、当該分野における従来技術に基づく当業者の設計事項として把握され得る。本発明は、本明細書に開示されている内容と当該分野における技術常識とに基づいて実施することができる。また、以下の図面においては、同じ作用を奏する部材・部位には同じ符号を付して説明している。また、各図における寸法関係（長さ、幅、厚さ等）は実際の寸法関係を反映するものではない。
【００１１】
以下、扁平形状の捲回電極体と扁平形状の電池ケースとを有する扁平角型のリチウムイオン電池を例にして、本発明について詳細に説明するが、本発明をかかる実施形態に記載されたものに限定することを意図したものではない。
【００１２】
図１に示すリチウムイオン電池１００は、扁平形状の捲回電極体２０と非水電解液（図示せず）とが扁平な角形の電池ケース（即ち外装容器）３０に収容されることにより構築される密閉型電池である。電池ケース３０には外部接続用の正極端子４２および負極端子４４と、電池ケース３０の内圧が所定レベル以上に上昇した場合に該内圧を開放するように設定された薄肉の安全弁３６が設けられている。また、電池ケース３０には、非水電解液を注入するための注入口（図示せず）が設けられている。正極端子４２は、正極集電板４２ａと電気的に接続されている。負極端子４４は、負極集電板４４ａと電気的に接続されている。電池ケース３０の材質としては、例えば、アルミニウム等の軽量で熱伝導性の良い金属材料が用いられる。
【００１３】
捲回電極体２０は、図１および図２に示すように、長尺状の正極集電体５２の片面または両面（ここでは両面）に長手方向に沿って正極活物質層５４が形成された正極シート５０と、長尺状の負極集電体６２の片面または両面（ここでは両面）に長手方向に沿って負極活物質層６４が形成された負極シート６０とが、２枚の長尺状のセパレータシート７０を介して重ね合わされて長手方向に捲回された形態を有する。なお、捲回電極体２０の捲回軸方向（即ち、上記長手方向に直交するシート幅方向）の両端から外方にはみ出すように形成された正極活物質層非形成部分５２ａ（即ち、正極活物質層５４が形成されずに正極集電体５２が露出した部分）と負極活物質層非形成部分６２ａ（即ち、負極活物質層６４が形成されずに負極集電体６２が露出した部分）には、それぞれ正極集電板４２ａおよび負極集電板４４ａが接合されている。
【００１４】
正極シート５０を構成する正極集電体５２としては、例えばアルミニウム箔等が挙げられる。
正極活物質層５４は、正極活物質と、Ｌｉ３ＰＯ４とを含有する。
正極活物質としては、リチウムイオンを吸蔵および放出可能な材料が用いられ、従来からリチウムイオン電池に用いられる物質（例えば層状構造の酸化物やスピネル構造の酸化物）の一種または二種以上を特に限定することなく使用することができる。正極活物質の例としては、リチウムニッケル系複合酸化物、リチウムコバルト系複合酸化物、リチウムマンガン系複合酸化物、リチウムニッケルマンガン系複合酸化物（例、ＬｉＮｉ０．５Ｍｎ１．５Ｏ４）、リチウムニッケルマンガンコバルト系複合酸化物（例、ＬｉＮｉ１／３Ｍｎ１／３Ｃｏ１／３Ｏ２）等のリチウム含有遷移金属酸化物が挙げられる。正極活物質の含有量は、正極活物質層５４中（すなわち、正極活物質層５４の全質量に対し）７０質量％以上が好ましい。
【００１５】
Ｌｉ３ＰＯ４の含有量は、正極活物質に対して１．５質量％以上４．５質量％以下である。Ｌｉ３ＰＯ４の含有量が１．５質量％未満だと、過充電時の温度上昇を十分に抑制できなくなる。一方、Ｌｉ３ＰＯ４の含有量が４．５質量％を超えると、出力特性が悪くなる。
【００１６】
正極活物質層５４は、正極活物質、Ｌｉ３ＰＯ４、および無水酢酸以外の成分を含み得る。その例としては、導電材、バインダ等が挙げられる。
導電材としては、例えばアセチレンブラック（ＡＢ）等のカーボンブラックやその他（例、グラファイト等）の炭素材料を好適に使用し得る。正極活物質層５４中の導電材の含有量は、１質量％以上１５質量％以下が好ましく、３質量％以上１３質量％以下がより好ましい。
バインダとしては、例えばポリフッ化ビニリデン（ＰＶｄＦ）等を使用し得る。正極活物質層５４中のバインダの含有量は、１質量％以上１５質量％以下が好ましく、２質量％以上１０質量％以下がより好ましい。
【００１７】
負極シート６０を構成する負極集電体６２としては、例えば銅箔等が挙げられる。負極活物質層６４に含まれる負極活物質としては、例えば黒鉛、ハードカーボン、ソフトカーボン等の炭素材料を使用し得る。黒鉛は、天然黒鉛であっても人造黒鉛であってもよく、黒鉛が非晶質な炭素材料で被覆された形態の非晶質炭素被覆黒鉛であってもよい。負極活物質層６４は、活物質以外の成分、例えばバインダや増粘剤等を含み得る。バインダとしては、例えばスチレンブタジエンラバー（ＳＢＲ）等を使用し得る。増粘剤としては、例えばカルボキシメチルセルロース（ＣＭＣ）等を使用し得る。
負極活物質層中の負極活物質の含有量は、９０質量％以上が好ましく、９５質量％〜９９質量％がより好ましい。負極活物質層中のバインダの含有量は、０．１質量％〜８質量％が好ましく、０．５質量％〜３質量％がより好ましい。負極活物質層中の増粘剤の含有量は、０．３質量％〜３質量％が好ましく、０．５質量％〜２質量％がより好ましい。
【００１８】
セパレータ７０としては、例えばポリエチレン（ＰＥ）、ポリプロピレン（ＰＰ）、ポリエステル、セルロース、ポリアミド等の樹脂から成る多孔性シート（フィルム）が挙げられる。かかる多孔性シートは、単層構造であってもよく、二層以上の積層構造（例えば、ＰＥ層の両面にＰＰ層が積層された三層構造）であってもよい。セパレータ７０の表面には、耐熱層（ＨＲＬ）が設けられていてもよい。
【００１９】
非水電解液は、典型的には、非水溶媒と支持塩とを含有する。
非水溶媒としては、一般的なリチウムイオン電池の電解液に用いられる各種のカーボネート類、エーテル類、エステル類、ニトリル類、スルホン類、ラクトン類等の有機溶媒を、特に限定なく用いることができる。具体例として、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）、モノフルオロエチレンカーボネート（ＭＦＥＣ）、ジフルオロエチレンカーボネート（ＤＦＥＣ）、モノフルオロメチルジフルオロメチルカーボネート（Ｆ−ＤＭＣ）、トリフルオロジメチルカーボネート（ＴＦＤＭＣ）等が例示される。このような非水溶媒は、１種を単独で、あるいは２種以上を適宜組み合わせて用いることができる。
支持塩としては、例えば、ＬｉＰＦ６、ＬｉＢＦ４、ＬｉＣｌＯ４等のリチウム塩（好ましくはＬｉＰＦ６）を好適に用いることができる。支持塩の濃度は、０．７ｍｏｌ／Ｌ以上１．３ｍｏｌ／Ｌ以下が好ましい。
【００２０】
非水電解液の使用量に関し、捲回電極体２０の空孔体積に対する非水電解液の体積の比（すなわち、非水電解液の体積／捲回電極体２０の空孔体積）は、１．２以上１．４以下である。当該体積比が１．２未満だと、過充電時の温度上昇を十分に抑制することができない。一方、当該体積比が１．４を超えると、ハイレート耐性が悪くなる。
なお、「非水電解液の体積」は、電池ケース内にある非水電解液の全体積である。
またなお「捲回電極体２０の空孔体積」とは、捲回電極体２０が有する空孔の体積の合計を指し、具体的には、正極活物質層５４、負極活物質層６４、およびセパレータ７０が有する空孔の体積の合計のことを指す。なお、本明細書において、「空孔」は非水電解液が浸入可能な孔および空間を指し、正極活物質層５４、負極活物質層６４、およびセパレータ７０内の閉じられた空間は除外するものとする。
空孔の体積は、公知方法に従い求めることができる。例えば、水銀ポロシメータを用いて測定することができる。水銀ポロシメータは、水銀圧入法より多孔体の細孔分布を測定する装置であり、閉じられた空間の体積を除外して空孔体積を測定することができる。
【００２１】
なお、上記非水電解液は、本発明の効果を著しく損なわない限りにおいて、上述した成分以外の成分、例えば、ビフェニル（ＢＰ）、シクロヘキシルベンゼン（ＣＨＢ）等のガス発生剤；増粘剤；等の各種添加剤を含んでいてもよい。
【００２２】
上記のように、Ｌｉ３ＰＯ４を正極活物質層に含有させ、その量を規定値に管理することにより、過充電時の温度上昇を効果的に抑制することができ、かつ良好な出力性能を得ることができる。加えて、捲回電極体２０の空孔体積に対する非水電解液の体積の比を管理することによって、余剰の非水電解液の量を適正化することができ、ハイレート耐性を高めつつ、過充電時の温度上昇を効果的に抑制することができる。
したがって、以上のようにして構成されるリチウムイオン電池１００は、過充電時の温度上昇の抑制とハイレート耐性とが高いレベルで両立されていると共に、出力特性が良好である。
【００２３】
以上のようにして構成されるリチウムイオン電池１００は、各種用途に利用可能である。好適な用途としては、電気自動車（ＥＶ）、ハイブリッド自動車（ＨＶ）、プラグインハイブリッド自動車（ＰＨＶ）等の車両に搭載される駆動用電源が挙げられる。リチウムイオン電池１００は、典型的には複数個を直列および／または並列に接続してなる組電池の形態でも使用され得る。
【００２４】
なお、一例として扁平形状の捲回電極体２０を備える角形のリチウムイオン電池１００について説明した。しかしながら、ここに開示される非水電解液リチウムイオン電池は、積層型電極体を備えるリチウムイオン電池として構成することもできる。また、ここに開示される非水電解液リチウムイオン電池は、円筒形リチウムイオン電池として構成することもできる。
【００２５】
以下、本発明に関する実施例を説明するが、本発明をかかる実施例に示すものに限定することを意図したものではない。
【００２６】
＜評価用リチウムイオン電池の作製＞
分散機を用いて、導電材としてのアセチレンブラック（ＡＢ）、無水酢酸、およびＮ−メチルピロリドン（ＮＭＰ）が混合されたペーストを得た。このペーストに、正極活物質としてのＬｉＮｉ１／３Ｃｏ１／３Ｍｎ１／３Ｏ２（ＬＮＣＭ）と、Ｌｉ３ＰＯ４との混合粉体を投入した後、固形分を均一に分散させ、正極活物質層形成用スラリーを調製した。なお、正極活物質形成用スラリーは、ＬＮＣＭ＋Ｌｉ３ＰＯ４：ＡＢ：ＰＶｄＦ＝９０：８：２（質量比）となるように調製した。なお、ＬＮＣＭに対するＬｉ３ＰＯ４の質量割合を表１に示す値とした。このスラリーを、長尺状のアルミニウム箔の両面に帯状に塗布して乾燥した後、プレスすることにより、正極シートを作製した。
また、負極活物質としての天然黒鉛（Ｃ）と、バインダとしてのスチレンブタジエンゴム（ＳＢＲ）と、増粘剤としてのカルボキシメチルセルロース（ＣＭＣ）とを、Ｃ：ＳＢＲ：ＣＭＣ＝９８：１：１の質量比でイオン交換水と混合して、負極活物質層形成用スラリーを調製した。このスラリーを、長尺状の銅箔の両面に帯状に塗布して乾燥した後、プレスすることにより、負極シートを作製した。
また、セパレータシートとして、ＰＰ／ＰＥ／ＰＰの三層構造を有する２枚の多孔性ポリオレフィンシートを用意した。
作製した正極シートと負極シートと用意した２枚のセパレータシートとを重ね合わせ、捲回して捲回電極体を作製した。このとき、正極シートと負極シートとの間にセパレータが介在するようにした。正極シートと負極シートにそれぞれ電極端子を取り付け、これを、注液口を有する電池ケースに収容した。
続いて、電池ケースの注液口から非水電解液を注入し、当該注液口を気密に封止した。なお、非水電解液には、エチレンカーボネート（ＥＣ）とジメチルカーボネート（ＤＭＣ）とエチルメチルカーボネート（ＥＭＣ）とを３：４：３の体積比で含む混合溶媒に、支持塩としてのＬｉＰＦ６を１．０ｍｏｌ／Ｌの濃度で溶解させたものを用いた。
このとき、電池ケースに注入する非水電解液の量を変化させることによって、非水電解液の体積Ｂ（ｍＬ）／電極体の空孔体積Ａ（ｍＬ）の比を変化させた。
このようにして、評価用リチウムイオン電池Ａ１〜Ａ４およびＢ１〜Ｂ１４を作製した。
【００２７】
＜過充電時電池温度測定＞
上記作製した各評価用リチウムイオン電池に、初期充放電処理を行った。その後、各リチウムイオン電池の電池ケースに熱電対を取り付けて温度を測定した。その後５．１Ｖまで充電を行い、温度を測定した。そして、充電前後での温度差ΔＴ（℃）を求めた。
【００２８】
＜ハイレート耐性評価＞
上記作製した各評価用リチウムイオン電池に、初期充放電処理を行った。その後、各リチウムイオン電池を、ＳＯＣ６０％に調整した。これを２５℃の環境下に置き、１０秒間放電した。放電電流レートは１Ｃ、３Ｃ、５Ｃ、１０Ｃとし、各電流レートで放電した後の電圧を測定した。電流レートおよび電圧よりＩＶ抵抗を算出し、その平均値として抵抗値を求め、これを初期抵抗とした。続いて、各評価用リチウムイオン電池に対し、２５℃の環境下で、２Ｃで４．１Ｖまで定電流充電（ＣＣ充電）、１０分間休止、２Ｃで３Ｖまで定電流放電（ＣＣ放電）、１０分間休止を１サイクルとする充放電を１０００サイクル繰り返した。そして、上記の方法で抵抗値を測定し、抵抗増加比（１０００サイクル後の抵抗値／初期抵抗）を求めた。
【００２９】
＜出力特性＞
上記作製した各評価用リチウムイオン電池を３．７Ｖまで充電した。この各リチウムイオン電池に対して、１０秒で２．５Ｖに到達する出力（１０秒出力）を求めた。具体的には、３．７Ｖまで充電した各リチウムイオン電池について、異なる電力レートで定電力放電させることよって、それぞれ電池電圧が２．５Ｖに到達するまでの時間（秒）を測定した。そして、このときの放電所要時間（秒）−電力（Ｗ）のプロットの一次近似直線の傾きから１０秒出力を求めた。
【００３０】
【表１】
2019067699.tif 000003
【００３１】
表１のＢ１〜Ｂ１４の結果より、体積比Ｂ／Ａが１．２未満の例はすべて、過充電時の温度上昇が大きい。また、体積比Ｂ／Ａが１．４を超える例はすべて、抵抗増加量が大きくハイレート耐性が悪い。また、Ｌｉ３ＰＯ４の含有量が１．５質量％未満の例はすべて、過充電時の温度上昇が大きい。また、Ｌｉ３ＰＯ４の含有量が４．５質量％を超える例はすべて、出力特性が悪い。
これに対し、表１のＡ１〜Ａ４の結果より、体積比Ｂ／Ａが１．２以上１．４以下であり、Ｌｉ３ＰＯ４の含有量が１．５質量％以上４．５質量％以下である例はすべて、過充電時の温度上昇、抵抗増加比、および出力がすべて合格値の範囲内にあった。
したがって、ここに開示される非水電解液リチウムイオン電池は、過充電時の温度上昇の抑制とハイレート耐性とが高いレベルで両立されており、かつ出力特性が良好であることがわかる。
【００３２】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００３３】
２０    捲回電極体
３０    電池ケース
３６    安全弁
４２    正極端子
４２ａ  正極集電板
４４    負極端子
４４ａ  負極集電板
５０    正極シート（正極）
５２    正極集電体
５２ａ  正極活物質層非形成部分
５４    正極活物質層
６０    負極シート（負極）
６２    負極集電体
６２ａ  負極活物質層非形成部分
６４    負極活物質層
７０    セパレータシート（セパレータ）
１００  リチウムイオン電池
【図１】
2019067699.tif 000004
【図２】
2019067699.tif 000005